(57)【要約】【課題】構造物を付加することなく簡易な手段で化粧鏡使用者のプライバシーの保護を確保すること。【解決手段】複数人が同時に並んで使用する化粧鏡において、樹脂膜内に屈折率の異なる微小領域を膜面に対して所定の傾斜角度で一方向に配向した状態で周期的に形成して膜の該一方向の曇価を大きくした光制御膜を化粧鏡基板の表面又は裏面に塗布又は貼付することによって鏡像が鮮明に見える視野角範囲を制限することを特徴とする化粧鏡利用者のプライバシー保護方法。利用者本人を挟む左隣、右隣や斜め後方の位置に居る他人の目に該鏡像が入ったり該鏡像を故意に覗かれたりするおそれがない化粧鏡を簡易な手段で提供するものであり、本発明は、多人数が並んで同時に化粧鏡を利用する場所での利用者のプライバシーを確実に保護できる効果を奏する。【選択図】図１
2010142378.tif 000002
【特許請求の範囲】
【請求項１】
複数人が同時に並んで使用する化粧鏡において、樹脂膜内に屈折率の異なる微小領域を膜
面に対して所定の傾斜角度で一方向に配向した状態で周期的に形成して膜の該一方向の曇
価を大きくした光制御膜を化粧鏡基板の表面又は裏面に塗布又は貼付することによって鏡
像が鮮明に見える視野角範囲を制限することを特徴とする化粧鏡利用者のプライバシー保
護方法。
【請求項２】
化粧鏡基板の表面又は裏面に塗布又は貼付した透明樹脂膜を有し、
該膜は、線状の光源から該膜を形成する前駆樹脂組成物からなる膜面に対して所定の傾斜
角度で一方向に照射された活性エネルギー線により硬化されて、屈折率の異なる微小領域
を該所定の傾斜角度で一方向に配向した状態で該膜内に周期的に形成して該膜の該一方向
の曇価を大きくした樹脂膜であり、
該所定の傾斜角度は、設置された化粧鏡において、鏡像が鮮明に見える視野角範囲の設定
値に応じて選定されてなり、
該膜の該一方向の曇価が６５％以上、該一方向と鏡面対称の方向の曇価が４％以下、該膜
の入射角０度方向の曇価が４％以下、該膜の入射角０度方向の可視光線透過率が７５％以
上であり、
これにより、鏡面に正対している利用者の鏡像が鮮明に見える視野角範囲が制限され、利
用者の両隣のいずれの方向から見ても前記鏡像が不鮮明となることを特徴とする化粧鏡利
用者のプライバシー保護用の化粧鏡。
【請求項３】
前記所定の傾斜角度が１７°〜５５°の範囲であることを特徴とする請求項２記載の化粧
鏡利用者のプライバシー保護用の化粧鏡。
【請求項４】
洗面化粧台を２個以上並べて横方向に連設した化粧台に用いられる鏡であることを特徴と
する請求項２記載の化粧鏡。
【請求項５】
前記被膜は化粧鏡の利用者の少なくとも顔が映る領域に塗布又は貼付されていることを特
徴とする請求項２記載の化粧鏡。
【請求項６】
化粧鏡基板の表面又は裏面に樹脂被膜を形成する際に、膜組成物、膜厚、該所定の傾斜角
度、及び活性エネルギー線の照射条件を選定して請求項２記載の曇価及び前記可視光線透
過率の条件を満たす被膜を形成することを特徴とする請求項２〜５のいずれかに記載の化
粧鏡の作製方法。
【請求項７】
膜組成物が、それぞれの屈折率に差がある分子内に１個以上の重合性炭素−炭素二重結合
を有する化合物の複数からなることを特徴とするとする請求項６に記載の化粧鏡の作製方
法。
【発明の詳細な説明】
【技術分野】
【０００１】
本発明は、化粧や身繕いをするための鏡（以下、「化粧鏡」という）に関し、光制御膜を
用いて化粧鏡利用者のプライバシーを保護する方法、特に、鏡像の鮮明に見える視野角範
囲を制限した、化粧鏡利用中のプライバシーの保護性能に優れた化粧鏡及び該化粧鏡の作
製方法に関する。
【背景技術】
【０００２】
各種の公共施設、ホテル、ゴルフ場などのトイレルームや化粧室の洗面化粧台、浴場施設
の洗面化粧台などのように複数の利用者が同時に利用することがある洗面化粧台は、２個
以上を複数並べて設置され、それぞれに単独の化粧鏡が付設されるか、横長の一枚の化粧
鏡が付設されている。また、スポーツ練習場、体育館などのスポーツ施設、美容室や理容
室、デパートや化粧品店や宝石店等の売り場などには大型の姿見が設置され、複数の姿見
を並べて複数人が同時に用いる場合も多い。
【０００３】
複数並べた洗面化粧台を複数の利用者が同時に使用する場合、鏡に映る化粧等の身繕いを
している顔や姿、仕草が隣合わせの位置に居る他人や斜め後方の位置に居る他人の目に入
ったり故意に覗かれたりするおそれがあり、また隣の鏡に映りこんだりしてプライバシー
保護上問題がある。また、そのようなおそれがあるために、特に女性にとって、落ち着い
て化粧や身繕い、歯磨きなどをすることができないという不便さがある。
【０００４】
したがって、複数並べた化粧鏡には、他人の視線、特に鏡の使用者の両隣の鏡の使用者か
らの鏡像方向の視線を物理的に遮る工夫として、隣接する鏡の間に透明合成樹脂板などの
仕切壁を設けることが多い。例えば、図９に示すように、連続する鏡２２の仕切壁２４の
表面に鏡を設けたものを、連続する鏡２２に取付けた多連化粧台が工夫されている（特許
文献１）。また、図１０に示すように、横方向に連設した広幅の鏡２０の隣接部分に乱反
射領域からなる映りこみ防止部１を設けた化粧用スペースの鏡連設構造が工夫されている
（特許文献２）。
【０００５】
従来、建材や自動車分野では、特定の角度方向からの入射光のみがシートを通過する際に
乱反射してその方向には不透明となる視野角制限シートを透明な窓ガラスに貼付する技術
が実用化され、用途に応じて種々のシートが開発されている。例えば、屈折率に差のある
二種以上のラジカル重合性化合物を特定の紫外線硬化条件で硬化させることによって、あ
る一定方向の入射光のみを選択的に散乱して高い曇価（不透明）を与え、それ以外の方向
については入射光を透過させて低い曇価（透明）を与える光制御板が２０年も前より知ら
れている（特許文献３、４、５）。
【０００６】
これらの光制御板については、「ガラス板やプラスチック板等に積層して建築物や車両等
の窓材、ディスプレイ、鏡、温室、事務機器部材等多方面に応用が期待できる」ことが例
えば、特許文献４に記載され、鏡も例示されているが、どのような鏡にどのように利用す
るものであるかは一切開示がない。
【０００７】
このような光制御板は、代表的には、屈折率が異なる二種以上の紫外光線硬化性樹脂を混
合した組成物の板に対して、線状光源を用いて紫外光線を一定の方向から照射して樹脂を
硬化させることで、樹脂組成物内に相分離を誘起させることにより製造される。この光制
御板は、制御板製造時の紫外光線の照射方向に対応する特定の角度範囲の入射光のみを選
択的に散乱することによって該角度方向にのみ不透明となる。類似の光制御板として、活
性エネルギー線重合性組成物、例えば、分子内に２個以上の不飽和結合を有する２官能以
上の多官能（メタ）アクリレート系化合物、を重合硬化させた光制御フィルム又はシート
も知られている（特許文献６）。
【０００８】
【特許文献１】実公平０４−２１３４２号公報
【特許文献２】実公平０６−４６３５４号公報
【特許文献３】特開昭６３−３０９９０２号公報
【特許文献４】特開平０６−００９７１４号公報
【特許文献５】特開２００８−２３９７５５号公報
【特許文献６】特開２００５−２７５２０１号公報
【発明の開示】
【発明が解決しようとする課題】
【０００９】
生活の質の向上に伴い、複数の利用者が同時に利用するような洗面化粧室は照明が明るく
、洗面台の鏡も大型化し、鮮明度も向上している。洗面化粧台の使用の利便性を高めるに
は鏡を十分な大きさにし、かつ鏡像を鮮明にすることが望ましいが、こうすると他人の鏡
像も見えやすくなる。単独の化粧台用の鏡でも大型間口サイズのものが普及してきている
。小さな鏡とすれば、鏡像方向への他人の視線をある程度は遮ることができるが利便性が
低下する。従来例のように、化粧鏡の両隣を構造的に遮蔽する場合、遮蔽物の設置コスト
や保持清掃などの手間を要し、遮蔽物によって照明の影を生じたり、化粧室全体が狭苦し
い感じを与えたりする。そこで、本発明は、構造物を付加することなく簡易な手段で化粧
鏡使用者のプライバシーの保護を確保することを課題とする。
【課題を解決するための手段】
【００１０】
本発明者は、２個以上の複数の洗面台を横方向に並べた多連洗面台の鏡に映る顔や姿、仕
草を他人に見られて不愉快になるといった不満を解消する手段として、従来の物理的構造
物に代えて光学的な手段の可能性を追求してきた。多連洗面台では、化粧鏡は利用者本人
の顔や姿を鮮明に映すことが必要であり、本人の見る自己の鏡像の鮮明さを犠牲にしない
で、他人からは左隣、右隣のどちらからも自己の鏡像が見えないか、不鮮明にしか見えな
いようにする必要がある。
【００１１】
光制御膜は、膜を透過する可視光線の方向によって透過率が変化するので、例えば、プラ
イバシーを保護するための建物の窓ガラスや、キャッシュディスペンサータッチパネルな
どに貼着される視野角制御フィルム、フラットパネルディスプレーの視野角拡大フィルム
などの光学フィルムなどとして用いられている。しかしながら、この膜は、もっぱら、外
光、バックライト、光源からの物品への一方向の入射光の透過率を入射方向に応じて制御
することを目的とするものであり、これまで鏡としての具体的用途例はなかった。
【００１２】
本発明者は、一方向の視野角のみを制限する光制御膜で、二方向、すなわち鏡利用者の両
隣方向からの化粧鏡の鏡像の鮮明に見える視野角を制限することができることを見いだし
た。
【００１３】
すなわち、本発明は、複数人が同時に並んで使用する化粧鏡において、樹脂膜内に屈折率
の異なる微小領域を膜面に対して所定の傾斜角度で一方向に配向した状態で周期的に形成
して膜の該一方向の曇価を大きくした光制御膜を化粧鏡基板の表面又は裏面に塗布又は貼
付することによって鏡像が鮮明に見える視野角範囲を制限することを特徴とする化粧鏡利
用者のプライバシー保護方法、である。
【００１４】
また、本発明は、化粧鏡基板の表面又は裏面に塗布又は貼付した透明樹脂膜を有し、
該膜は、線状の光源から該膜を形成する前駆樹脂組成物からなる膜面に対して所定の傾斜
角度で一方向に照射された活性エネルギー線により硬化されて、屈折率の異なる微小領域
を該所定の傾斜角度で一方向に配向した状態で該膜内に周期的に形成して該膜の該一方向
の曇価を大きくした樹脂膜であり、該所定の傾斜角度は、設置された化粧鏡において、鏡
像が鮮明に見える視野角範囲の設定値に応じて選定されてなり、該膜の該一方向の曇価が
６５％以上、該一方向と鏡面対称の方向の曇価が４％以下、該膜の入射角０度方向の曇価
が４％以下、該膜の入射角０度方向の可視光線透過率が７５％以上であり、これにより、
鏡面に正対している利用者の鏡像が鮮明に見える視野角範囲が制限され、利用者の両隣の
いずれの方向から見ても前記鏡像が不鮮明となることを特徴とする化粧鏡利用者のプライ
バシー保護用の化粧鏡、である。
【００１５】
前記所定の傾斜角度が１７°〜５５°の範囲であることを特徴とする上記の化粧鏡利用者
のプライバシー保護用の化粧鏡、である。
【００１６】
また、本発明は、洗面化粧台を２個以上並べて横方向に連設した化粧台に用いられる鏡で
あることを特徴とする上記の化粧鏡、である。
【００１７】
また、本発明は、前記被膜は化粧鏡の利用者の少なくとも顔が映る領域に塗布又は貼付さ
れていることを特徴とする上記の化粧鏡、である。
【００１８】
さらに、本発明は、化粧鏡基板の表面又は裏面に樹脂被膜を形成する際に、膜組成物、膜
厚、該所定の傾斜角度、及び活性エネルギー線の照射条件を選定して請求項２記載の曇価
及び前記可視光線透過率の条件を満たす被膜を形成することを特徴とする上記の化粧鏡の
作製方法、である。
【００１９】
また、本発明は、膜組成物が、それぞれの屈折率に差がある分子内に１個以上の重合性炭
素−炭素二重結合を有する化合物の複数からなることを特徴とするとする上記の化粧鏡の
作製方法、である。
【発明の効果】
【００２０】
本発明は、透明ガラス板又は透明プラスチック板などの化粧鏡基板の表面又裏面に特定の
条件で光制御膜を塗布して１層の被膜を形成するか、１枚の光制御膜を貼付するだけで、
鏡像の鮮明に見える視野角範囲を制限した、化粧鏡利用中のプライバシーの保護性能に優
れた化粧鏡を提供できる。
【００２１】
本発明は、従来例のように、構造的な仕切壁を用いないで、従来の化粧鏡の構造をなんら
変更することなく、利用者本人から見た鏡像の鮮明度はそのままで、利用者本人を挟む左
隣、右隣や斜め後方の位置に居る他人の目に該鏡像が入ったり該鏡像を故意に覗かれたり
するおそれがない化粧鏡を簡易な手段で提供するものであり、本発明は、多人数が並んで
同時に化粧鏡を利用する場所での利用者のプライバシーを確実に保護できる効果を奏する
。
【発明を実施するための最良の形態】
【００２２】
以下、本発明を多連化粧台に設けた化粧鏡を具体例として説明する。図９、図１０の従来
例に示されているように、多連化粧台は水平方向に一列に配列される２個以上の複数個の
洗面台から構成されている。洗面台はカウンター上に洗面器が設けられている。該カウン
ターの奥に横長の鏡を有する奥壁が設けられている。これにより、化粧鏡は、各洗面台の
使用者と洗面台を挟んで正対する位置に配置されている。
【００２３】
本発明は、このように複数人が同時に並んで使用する化粧鏡において、樹脂膜内に屈折率
の異なる微小領域を膜面に対して所定の傾斜角度で一方向に配向した状態で周期的に形成
して膜の該一方向の曇価を大きくした光制御膜を化粧鏡基板の表面又は裏面に塗布又は貼
付するだけでよい。その際、光制御膜の備えるべき条件を設置された化粧鏡において、鏡
像が鮮明に見える視野角範囲の設定値に応じて選定する。これにより、鏡像が鮮明に見え
る視野角範囲を制限することができるので、化粧鏡利用者のプライバシーを保護すること
ができる。
【００２４】
図１（Ａ）は、本発明の化粧鏡において、鏡面Ｍを垂直にして所要の場所に設置した場合
の鏡面Ｍと該鏡面Ｍに対する垂直面Ｖを０度とした視野角θの関係を水平断面で示してい
る。透明ガラス板又は透明プラスチック板等からなる鏡基板４の表面又は裏面に塗布又は
貼付した透明樹脂被膜である光制御膜３は、該膜３の前駆樹脂組成物の塗膜の硬化時に線
状の光源の長軸に対応した方向と短軸に対応した方向を持つが、長軸に対応した方向が鏡
面の垂直方向と一致するように塗布又は貼付する。
【００２５】
図１（Ｂ）は、図１（Ａ）に示す光制御膜３の部分を拡大して示す模式図であり、屈折率
ｎ１の樹脂中にｎ１と異なる屈折率ｎ２の相分離した微小領域（図に示す黒いバー）が所
定の傾斜角度で一方向に配向した状態で該膜３内に周期的に形成されている。
【００２６】
図２（Ａ）は、洗面化粧台５を２個以上並べて横方向に連設した化粧台に用いられる鏡の
利用者の少なくとも顔が映る領域に光制御膜３を形成した態様を示す概念図である。鏡の
サイズが複数の使用者が鏡に正対して同時に並ぶことが出来るサイズであれば、図２（Ｂ
）に示すように、鏡は一枚でも可能である。光制御膜３は、鏡全面に形成してもよく、縞
模様状等の如く部分的に形成してもプライバシー保護効果がある。なお、図２において、
光制御膜３はその形成領域を図示するものであり、実際上は透明であるからその輪郭は視
認し難い。
【００２７】
図３は、前駆樹脂組成物からなる塗膜２の面の上方に塗膜２の面と平行に配置した線状光
源１から塗膜２の面に対して垂直面を０度として一定の照射角度Ｚ、入射角度Ｚ’で塗膜
２の面に活性エネルギー線を拡散光又は平行光として照射して塗膜中を透過させて光制御
膜を作製する際の光の照射方向と塗膜２の面との角度の関係を模式的に示すものであり、
（ａ）は、該光源１の短軸方向断面図であり、（ｂ）は、該光源１の長軸方向断面図であ
る。活性エネルギー線としては、高圧水銀灯、メタルハライドランプ、ショートアークラ
ンプ、無電極水銀ランプ等の紫外線光源などが用いられる。
【００２８】
図４は、図３のＡ−Ａ方向垂直断面の部分拡大図であり、活性エネルギー線を照射して硬
化させた樹脂組成物の相分離状態を模式的に示している。図４に示すように、屈折率の異
なる２種類の硬化性樹脂は相分離し、屈折率ｎ１の樹脂中に入射角度Ｚ‘方向に延びた屈
折率ｎ２（ｎ１≠ｎ２）の相分離した樹脂（図に示す黒いバー）が成長する。これにより
、屈折率の異なる微小領域を一定の角度方向に配向した状態で周期的に形成した光制御膜
３が作製される。
【００２９】
このような方法で製作した光制御膜面に垂直に入った光は反対側から透過光としてそのま
ま真っ直ぐに出てくるが、前記一定の角度方向から膜面に斜めに入った光は、屈折率ｎ２
の相分離層の面に当たって全反射を繰返し散乱光となって反対側から出てくることになる
。このため、膜面に斜めの一方向（活性エネルギー線の照射方向と同じ方向）の入射光の
曇価は大きくなり透明性が低下する。
【００３０】
図５は、被膜面に角度Ｚで照射された光線が空気と被膜の界面で屈折して被膜に入射する
入射角度Ｚ‘（Ｚ＞Ｚ’）と作製された光制御膜の曇価（％）の関係を示すグラフであり
、入射角度Ｚ’±数度の範囲の方向が曇価は最も大きくなる。なお、被膜の曇価について
は、ＪＩＳ  Ｋ７１０５（１９８１年）に準拠して、ヘイズメーターを用いて反射面を研
磨等の手段で除去してなる被膜付きガラス物品を測定し、該測定により被膜に入射する光
線の入射角毎（被膜の面に対して垂直方向を０度とする）で曇価（％）を測定して得られ
たものが、被膜の曇価として扱われる。
【００３１】
上記のとおり、光制御膜は、線状の光源から該膜を形成する前駆樹脂組成物からなる塗膜
面に対して一定の角度で照射された活性エネルギー線により硬化されている。本発明にお
いて、この一定の角度は、製作対象とする化粧鏡において鏡像の鮮明に見える視野角範囲
を考慮して選定する。
【００３２】
従来の光制御膜は、一方向の視野角のみを制限する目的で使用されてきたが、本発明は、
一方向の視野角のみを制限する光制御膜で、二方向、すなわち鏡利用者の両隣方向からの
視野角を制限する。一方からは、入射光が乱反射して形成される鏡面上の反射像をそのま
ま見ることになり、もう一方からは入射光が真っ直ぐ透過して形成される鏡面上の反射像
が乱反射した像を見ることになる。なお、被膜の可視光線透過率については、ＪＩＳ  Ｒ
３１０６（１９９８年）に準拠して、反射面を研磨等の手段で除去してなる被膜付きガラ
ス物品を測定して得られたものが被膜の値として扱われる。
【００３３】
利用者の右隣、左隣のいずれの方向から見ても鏡像を不鮮明にする程度は該方向の曇価に
よって定めることができる。曇価は、樹脂被膜を形成する際の膜組成物、膜厚、活性エネ
ルギー線の照射角度、照射条件を選定することによって適切な値とする。樹脂被膜を形成
する際に線状の光源から照射する光の膜面に対する傾斜角度方向の曇価は６５％以上（不
透明）とすることが望ましい。この曇価は９０％程度まで大きくすることができるが、そ
れ以上では入射角０°の曇価が大きくなりすぎて、化粧鏡の用途をなさない。この方向と
鏡面対称の方向の曇価は４％以下が好ましい。この曇価の下限値は特に制限されないが、
０．３％以上であればよい。
【００３４】
入射角０度での被膜の可視光線透過率は７５％以上、好ましくは８０％以上、より好まし
くは８５％以上とする。上限は９０％程度になる。これにより化粧鏡に映る鏡像が鏡面に
正対している利用者には鮮明に見える。この可視光線透過率は、被膜の材料、膜厚、被膜
製造時の活性エネルギー線の照射条件により定まる。
【００３５】
鏡面に正対している利用者の鏡像が両隣の方向から不鮮明に見える視野角範囲θ１は、図
１に示すように、化粧鏡を垂直に立てた際に、鏡面Ｍに対する垂直面Ｖを光の入射角０度
とした場合、一般的な多連洗面化粧台で、鏡に正対する人が鏡から４０ｃｍ程度の位置に
立ち、隣にいる人との間隔が６０ｃｍ程度とした場合、該垂直面Ｖから少なくとも３８°
〜５０°が好ましい。より好ましくは１７°〜５５°とする。該角度が３８°〜５０°で
あれば、洗面化粧台において右隣又は左隣のいずれの位置でも不透視領域となり、身づく
ろい行為をする人には鏡面に正対している人の鏡像はぼやけて見える。該角度が１７°〜
５５°であれば、鏡面に正対している人の鏡像はより広い範囲でぼやけて見える。該角度
が５５°を超える範囲は、鏡に正対している人の鏡像は両隣の位置からは見えない。θ２
は鏡面対称となりθ１と同じになる。  
【００３６】
したがって、形成する被膜は、一般的な多連洗面化粧台の化粧鏡では、膜面に対して入射
角１７°〜５５°での膜の曇価を６５％以上とすることが好ましい。また、膜面に対して
入射角−１７°〜−５５°での曇価を４％以下とすることが好ましい。
【００３７】
図６は、Ａさんを中心にした場合、その右隣にＢさんが居る場合であり、Ａさんは鏡面上
の自己の鏡像（反射像）を見る方向は入射光が乱反射していないので曇価が小さく鮮明に
見え、斜め矢印方向の反射光は光散乱が生じるのでＢさんが見る鏡面上のＡさんの鏡像は
ぼやけて観察されることになる。  
【００３８】
図７は、Ａさんを中心にした場合、その左隣にＣさんが居る場合であり、Ａさんは鏡面上
の自己の鏡像は鮮明に見えるが、鏡面に入射するＡさんの像は乱反射し鏡面上の像はぼや
けているので不透視領域に居ることになり、Ｃさんは、鏡面上のＡさんのぼやけた鏡像を
観察することになる。したがって、被膜内に屈折率の異なる領域を所定の傾斜角度で一方
向に配向した状態で周期的に形成した光制御膜を、該一方向を考慮して鏡面に設けるだけ
で、Ａさんの左右両隣のいずれの不透視領域の位置に居る人にもＡさんの鮮明な鏡像は見
ることはできない。
【００３９】
以上は、多連化粧台に設けた化粧鏡の場合であるが、姿見の如く大型の単独の鏡でも斜め
横方向や後方からの鏡像もぼやけて見えることになるので同様に適用できる。
【００４０】
以下に、本発明の化粧鏡の製作方法を説明する。化粧鏡に塗布又は貼付する透明樹脂被膜
は、屈折率の異なる領域が、一方向に配向した状態で周期的に存在した層状微小構造体を
形成している光制御膜である。このような光制御膜は、代表的には２種以上の紫外光硬化
性樹脂からなる組成物を線状の紫外線光源からの一方向への照射により硬化させて形成し
たものである。樹脂材料としては、それぞれの屈折率に差がある分子内に１個以上の重合
性炭素−炭素二重結合を有する化合物の複数からなる樹脂組成物が用いられる。
【００４１】
このような光制御膜は、一定の角度方向より入射した光が屈折率の異なる領域で散乱する
。屈折率の異なる領域は、屈折率差が大きければ大きいほど、生成した光制御膜の光散乱
能は高くなる。十分な光散乱能を発揮するためには、その屈折率差が０．０１以上である
ことが好ましい。本発明の化粧鏡に必要な条件を満たす光制御膜は、市販品の中から選択
することができ、条件を満たす光制御膜としては、例えば、商品名「ルミスティ」（住友
化学株式会社製のメタアクリルシート）が挙げられる。
【００４２】
また、光制御膜の前駆樹脂組成物からなる塗布剤を透明ガラス又は透明プラスチックス板
などの鏡基板４の表面又は裏面に塗布して、線状光源から一定の角度方向に紫外線を照射
して塗膜を硬化させて光制御膜を形成してもよい。このような光制御膜の作製方法自体は
公知である。図８は、化粧鏡基板４に光制御膜を形成する一実施態様を示す模式図であり
、線状光源１の光を遮光板６のスリットから傾斜角度θの範囲で矢印で示す進行方向に移
動している化粧鏡基板４の表面に形成した塗膜２に照射し、徐々に硬化させる。
【００４３】
塗布剤を鏡基板４に塗布する工程は、ディツプコート、フローコート、スピンコート、ロ
ールコート、スプレーコート、スクリーン印刷、フレキソ印刷、刷毛塗り等公知の塗布方
法を採用できる。塗布剤を塗布した後、塗膜の表面を平坦なものとするために水平場所に
て鏡基板４を静置するレベリング工程や、塗布剤が塗布された鏡基板４を例えば５０〜１
５０℃で加熱する工程を設ける等して光制御膜の前駆被膜を形成してもよい。
【００４４】
塗膜はガラス板面に５０〜５００μｍ、好ましくは１００〜３００ミクロンの厚みとなる
ように形成することが好ましい。５０μｍ未満では曇価を可視光線入射角に依存する好ま
しい値にするのは困難である。５００μｍを超えると、曇価を可視光線入射角に依存する
好ましい値にしたまま硬化させるのが困難であり、さらに、入射角度０°方向の膜の曇価
が高くなり、光制御膜を鏡表面に形成した場合に化粧鏡として実使用上好ましくない。
【００４５】
紫外光線は水銀ランプ等を光源とし、主波長が、例えば２５０ｎｍ〜３５０ｎｍの紫外光
線を、例えば、２〜３０ｍＷ／ｃｍ２の強度で照射する。紫外光線照射後の被膜の膜厚は
、５０〜５００μｍ、好ましくは、１００〜３００μｍとすることが望ましい。
【００４６】
連続的に化粧鏡を製作する場合は、塗膜を形成した鏡基板４をコンベア上に水平に載せ、
矢印方向に一定速度で移動させる。コンベアの上方には線状の紫外光源として例えば、２
〜３０ｍＷ／ｃｍ２の強度の棒状水銀ランプをその長軸方向がコンベアの移動方向と直交
方向又は平行になるように水平に配置する。  
【実施例１】
【００４７】
３００ｍｍ×６００ｍｍの大きさの平ガラス板の裏面に通常の方法で銀膜を形成した鏡基
板を用意した。光制御膜として、光制御層の膜厚が１５０μｍの市販の視界制御粘着フィ
ルム（商品名；「ルミスティＭＦY−２５５５」住友化学（株））を選択した。このフィ
ルムは、膜面に対して垂直面を０度として入射角２５°〜５５°方向の曇価は８４％であ
った。入射角−２５°〜−５５°方向の曇価は２．４％であった。入射角度０°方向の膜
の曇価は２．４％であった。入射角０°方向の被膜の可視光透過率は、８９．９％であっ
た。このフィルムを平ガラス板の全面に貼り付けた。貼り付ける際に化粧鏡として垂直に
設置する際の鏡の上下方向が、フィルム製作時の線状光源の長軸方向と一致するようにし
た。
【００４８】
次に、フィルムが貼り付けられた化粧鏡を幅５５ｃｍの３個の洗面台のそれぞれに対して
使用者に正対するように横方向に３個並べた。洗面台に設置した鏡面から約４０ｃｍ離れ
た位置に使用者の顔が位置するように３人の使用者が並んだ。真ん中の使用者は、自分の
顔の鏡像が鮮明に見えるのに対して、左隣、右隣に並んで使用している使用者からは真ん
中の使用者の顔の鏡像はすりガラス状となり、明瞭には認識できなかった。
【実施例２】
【００４９】
実施例１と同じ鏡基板を用意した。屈折率の異なる２種のウレタンアクリレートを混合し
た塗布剤を鏡基板の表面に塗布した。塗布剤は屈折率１．５３１のウレタンアクリレート
と屈折率１．５６８のウレタンアクリレートとを約２対１の重量比で混合した樹脂組成物
を用いた。塗布剤を鏡基板表面にバーコーターにて広げることで塗布した。
【００５０】
塗布後、紫外線照射装置（ランプ：Ｈ０３Ｌ３１、アイグラフィックス社製）を塗布面か
ら４５ｃｍの位置に配置し、紫外光線（主波長として２５４ｎｍ、３０３ｎｍ、３１３ｎ
ｍ、３６５ｎｍを有する）２４ｍＷ／ｃｍ２の強度で塗膜面に対して垂直面を０度として
照射角１７°〜５５°で２０分間照射した。硬化した被膜の膜厚は１３０μｍであった。
紫外線を照射する際に化粧鏡として垂直に設置する際の鏡の上下方向が、ランプの長軸方
向と一致するようにした。
【００５１】
被膜を形成した鏡を垂直に立てた場合、膜面に対して垂直面を０度として入射角１７°〜
５５°方向の被膜の曇価は７５％であった。入射角−１７°〜−５５°方向の被膜の曇価
は２．０％であった。入射角度０°方向の膜の曇価は２．０％であった。膜面に対して垂
直方向の被膜の可視光透過率は９０．０％であった。
【００５２】
次に、実施例１と同様に鏡を使用したところ、実施例１と同様に、左隣、右隣に並んで使
用している使用者からは真ん中の使用者の顔の鏡像はすりガラス状となり、明瞭には認識
できなかった。
【産業上の利用可能性】
【００５３】
本発明は、化粧や身繕いをするために用いられる化粧鏡の利用者が鏡に正対して利用する
際は自身の顔や姿を通常の化粧鏡と同様に鮮明に見ることができるが、正対位置から外れ
た両隣の方向からや、斜め後方からは鏡像が不鮮明にしか見えないようにすることによっ
て簡易な手段で利用者のプライバシーの保護を図れることになる。
このような化粧鏡は、これまで全く、工夫、実用化されておらず、特に女性の化粧鏡利用
者のニーズを満たすことができるので日本国内のみならず世界的な普及が期待される。
【図面の簡単な説明】
【００５４】
【図１】本発明の化粧鏡において、鏡面を垂直にして所要の場所に設置した場合の鏡像の見え方を示す概念図である。
【図２】本発明の化粧鏡において、洗面化粧台を２個以上並べて横方向に連設した化粧台に用いられる鏡の利用者の少なくとも顔が映る領域に光制御膜を形成した態様を示す概念図である。
【図３】線状光源から照射角度Ｚで活性エネルギー線を塗膜の面に照射する態様を該光源の短軸方向断面（ａ）及び長軸方向断面（ｂ）で示す概念図である。
【図４】活性エネルギー線を照射して塗膜を硬化させた後の樹脂の相分離状態を模式的に説明する図３（ａ）のＡ−Ａ方向垂直断面の拡大図である。
【図５】活性エネルギー線の入射角度Ｚ‘と光制御膜の曇価（％）の関係を示すグラフである。
【図６】本発明の化粧鏡において、被膜形成時の被膜に対する活性エネルギー線の照射角度方向と平行な方向の隣の位置に居るＢさんから見えるＡさんのぼやけた鏡像の見え方を示す概念図である。
【図７】本発明の化粧鏡において、被膜形成時の被膜に対する活性エネルギー線の照射角度方向と鏡面対象の方向の隣の位置に居るＣさんから見えるＡさんのぼやけた鏡像の見え方を示す概念図である。
【図８】化粧鏡基板に光制御膜を形成する一実施態様を示す模式図である。
【図９】従来例の仕切り壁を有する多連洗面化粧台の化粧鏡の概念図ある。
【図１０】従来例の写りこみを防止する多連洗面化粧台の化粧鏡の概念図である。
【符号の説明】
【００５５】
１  活性エネルギー線の線状光源
２  光制御膜を形成する前駆樹脂組成物からなる塗膜
３  光制御膜
４  化粧鏡基板
Ｍ  鏡面
Ｖ  鏡面に対する垂直面
【図１】
2010142378.tif 000003
【図２】
2010142378.tif 000004
【図３】
2010142378.tif 000005
【図４】
2010142378.tif 000006
【図５】
2010142378.tif 000007
【図６】
2010142378.tif 000008
【図７】
2010142378.tif 000009
【図８】
2010142378.tif 000010
【図９】
2010142378.tif 000011
【図１０】
2010142378.tif 000012